(57)【要約】【課題】ボトム煉瓦の目地に存在する溶融金属から生じる気泡を抑制し、ガラスリボンのボトム面の気泡欠点を削減できるフロート板ガラスの製造方法および製造装置を提供する。【解決手段】ガラス原料１１を溶解槽１０に投入して溶融ガラス１２を製造し、ボトム煉瓦２１Ａとボトム煉瓦２１Ａを覆うボトムケーシング２２Ａとを備えた浴槽２０に収容された溶融金属１３の表面上に、溶融ガラス１２を連続的に供給し、溶融ガラス１２を溶融金属１３の表面に沿って所定の方向に流動させ、帯板状のガラスリボン１４にフロート成形するフロート板ガラスの製造方法であって、ボトムケーシング２２Ａの外表面２２Ｂに流体を噴射して外表面２２Ｂを冷却するノズル３２Ｃを備え、ノズル３２Ｃからボトム煉瓦２１Ａに伝達する振動を振動吸収部材３８によって吸収しながら溶融ガラス１２をガラスリボン１４に成形する。【選択図】図２
2016147786.tif 000002
【特許請求の範囲】
【請求項１】
ガラス原料を溶解槽に投入して溶融ガラスを製造し、
ボトム煉瓦と前記ボトム煉瓦を覆うボトムケーシングとを備えた浴槽に収容された溶融金属の表面上に、前記溶融ガラスを連続的に供給し、
前記溶融ガラスを前記溶融金属の表面に沿って前記浴槽の上流側から下流側に流動させることによって、帯板状のガラスリボンに成形するフロート板ガラスの製造方法において、
前記ボトムケーシングの外表面に流体を噴射して前記外表面を冷却するノズルを備え、前記ノズルから前記ボトム煉瓦に伝達する振動を振動吸収手段によって吸収しながら前記溶融ガラスを前記ガラスリボンに成形することを特徴とするフロート板ガラスの製造方法。
【請求項２】
前記ノズルを、前記ボトムケーシングに連結部材を介して直接又は間接的に支持するとともに、前記連結部材に振動吸収手段を設け、前記振動吸収手段によって前記ノズルの振動を吸収する請求項１に記載のフロート板ガラスの製造方法。
【請求項３】
前記ノズルを、流体供給管を介して流体供給源に接続し、前記流体供給管を、振動吸収手段を介して前記浴槽のフロアに敷設し、前記振動吸収手段によって前記流体供給管の振動を吸収する請求項１又は２に記載のフロート板ガラスの製造方法。
【請求項４】
前記流体は、空気、空気と水との混合物、又は水である請求項１、２又は３に記載のフロート板ガラスの製造方法。
【請求項５】
ガラス原料を溶解して溶融ガラスを製造する溶解槽と、表面上に前記溶融ガラスが連続的に供給される溶融金属が収容された、ボトム煉瓦及び前記ボトム煉瓦を覆うボトムケーシングを有する浴槽と、を備えたフロート板ガラスの製造装置において、
前記ボトムケーシングの外表面に流体を噴射して前記外表面を冷却するノズルと、前記ノズルから前記ボトム煉瓦に伝達する振動を吸収する振動吸収手段と、を有することを特徴とするフロート板ガラスの製造装置。
【請求項６】
前記ノズルは、前記ボトムケーシングに連結部材を介して直接又は間接的に支持され、前記連結部材に前記振動吸収手段が設けられている請求項５に記載のフロート板ガラスの製造装置。
【請求項７】
前記ノズルは、流体供給管を介して流体供給源に接続され、前記流体供給管は、前記振動吸収手段を介して前記浴槽のフロアに敷設されている請求項５又は６に記載のフロート板ガラスの製造装置。
【請求項８】
前記振動吸収手段は防振ゴムであり、前記防振ゴムの基材ゴムには耐熱性組成物が配合されている請求項５、６又は７に記載のフロート板ガラスの製造装置。
【請求項９】
前記流体供給源から供給される前記流体は、空気、空気と水との混合物、又は水である請求項７に記載のフロート板ガラスの製造装置。
【発明の詳細な説明】
【技術分野】
【０００１】
本発明は、フロート板ガラスの製造方法及びフロート板ガラスの製造装置に関する。
【背景技術】
【０００２】
フロート成形による板ガラスの製造は以下に示す方法で行われる。まず、ガラス原料を溶解槽に投入して溶融ガラスを得る。次に、得られた溶融ガラスを、浴槽に収容された溶融金属の表面上に連続的に供給する。供給された溶融ガラスは、溶融金属の表面に沿って上流側から下流側に流動されながら帯板状のガラスリボンにフロート成形される。ガラスリボンは浴槽の出口から取り出され、その後、徐冷炉にて徐冷された後、洗浄されて所定の大きさの板ガラスに切断される。
【０００３】
フロート成形による板ガラスの製造方法は生産性が高く、また、平坦性に優れているため、建築用板ガラス、自動車用板ガラス、及びＦＰＤ（Flat Panel Display）用板ガラス等の板ガラスに広く用いられている。
【０００４】
前記浴槽は、複数の耐火物製煉瓦と、耐火物製煉瓦の外表面を覆う鉄製のケーシングとによって構成され、浴槽内に溶融錫等の溶融金属が満たされている。ここで、浴槽の炉床を構成している耐火物製煉瓦をボトム煉瓦と称し、ボトム煉瓦の外表面を覆うケーシングをボトムケーシングと称する。
【０００５】
浴槽を上述の如く構成した場合、溶融金属がボトム煉瓦の目地を通過してボトムケーシングに到達すると、溶融金属の熱によってボトムケーシングが変形したり破損したりするという問題がある。
【０００６】
上記問題を解消するため、特許文献１、２では、複数本のノズルからボトムケーシングの外表面に向けて空気を噴射することにより、ボトムケーシングを空冷している。ボトムケーシングを空冷することによって、ボトム煉瓦の目地のボトムケーシング付近の溶融金属を固体化できる。これによって、溶融金属がボトム煉瓦の目地を通過して、ボトムケーシングに到達することを防止でき、ボトムケーシングの変形、損傷を防止できる。なお、溶融金属が溶融錫であれば、ボトムケーシングを錫の融点（２３１．９℃）よりも低い温度に冷却すればよい。
【先行技術文献】
【特許文献】
【０００７】
【特許文献１】特開２０１２−３６０８２号公報
【特許文献２】特開２０１２−４１２６２号公報
【発明の概要】
【発明が解決しようとする課題】
【０００８】
ところで、特許文献１、２の如く、ボトムケーシングの外表面を溶融金属の融点よりも低い温度に空冷すると、ボトム煉瓦の目地には溶融金属（液相）と固体金属（固相）との相境界が形成される。この相境界の位置は、溶融金属の温度変動、及びボトムケーシングの外表面の温度変動によって上下に変動するが、相境界の位置が下方に変動すると、相境界を成している固体金属が溶けて溶融金属に転移する。このとき、転移時の化学反応によって溶融金属内に気泡が発生し、この気泡は浴槽の溶融金属中を上昇し、溶融金属の表面を流動しているガラスリボンの溶融金属と接触している表面（以下、ボトム面という。）に付着する。前記気泡の付着によって、ガラスリボンのボトム面には凹状の気泡欠点が発生し、ガラスリボンの平坦度が悪化するという問題がある。液晶ディスプレイ用板ガラスは、フロート成形後に切断した板ガラスの表面を研磨することによって製造されるが、成形時の平坦度は研磨量に影響し、板ガラスの生産性に影響を及ぼす。
【０００９】
そこで、溶融金属の温度変動を抑制するとともに、特許文献１、２のノズルからの風量を制御してボトムケーシングの外表面の温度変動を抑制すれば、前記気泡欠点を低減できると考えられる。しかしながら、双方の温度変動を抑制しても、気泡欠点を大幅に低減することができなかった。
【００１０】
本発明は、このような問題に鑑みてなされたものであり、ボトム煉瓦の目地に存在する溶融金属から生じる気泡を抑制することにより、ガラスリボンのボトム面に発生する気泡欠点を低減できるフロート板ガラスの製造方法及びフロート板ガラスの製造装置を提供することを目的とする。
【課題を解決するための手段】
【００１１】
本願発明者は、前記目的を達成するために鋭意検討したところ、ボトム煉瓦に伝達する振動によっても相境界の位置が上下に変動することを突き止めた。
【００１２】
ボトム煉瓦に振動を伝達する振動伝達系としては、地震の振動を躯体（浴槽が設置された建屋）からボトム煉瓦に伝達する躯体構造系があるが、地震発生時以外でも気泡欠点が発生していることに着目し、地震だけが気泡欠点の発生原因ではないと考えた。そして、地震以外の振動伝達系を探したところ、ボトムケーシングを冷却するノズルが、連結部材を介してボトムケーシングに直接又はボトムケーシングを支持している鋼材に支持されている点に着目し、ノズルの振動が連結部材、及びボトムケーシングを介してボトム煉瓦に伝達することによって、相境界の位置が上下に移動するという仮説を立てた。稼働時のノズルは、流体供給機からの振動と流体自体の振動とが伝達されて振動しており、ノズルの位置によっては振動が共振して、単一の振動よりも大きな振動（振幅が大きい、周波数が高い）になっていることも突き止めた。
【００１３】
そこで、前記仮説を実証するために、前記連結部材に振動吸収手段を取り付けて、ノズルからボトム煉瓦に伝わる振動を振動吸収手段によって吸収したところ、気泡欠点が大幅に低減されたことを実機にて確認した。よって、ノズルからの振動によって相境界の位置が上下に移動することを実証できた。
【００１４】
そこで、本発明は、前記目的を達成するために、ガラス原料を溶解槽に投入して溶融ガラスを製造し、ボトム煉瓦と前記ボトム煉瓦を覆うボトムケーシングとを備えた浴槽に収容された溶融金属の表面上に、前記溶融ガラスを連続的に供給し、前記溶融ガラスを前記溶融金属の表面に沿って前記浴槽の上流側から下流側に流動させることによって、帯板状のガラスリボンに成形するフロート板ガラスの製造方法において、前記ボトムケーシングの外表面に流体を噴射して前記外表面を冷却するノズルを備え、前記ノズルから前記ボトム煉瓦に伝達する振動を振動吸収手段によって吸収しながら前記溶融ガラスを前記ガラスリボンに成形することを特徴とするフロート板ガラスの製造方法を提供する。
【００１５】
また、本発明は、前記目的を達成するために、ガラス原料を溶解して溶融ガラスを製造する溶解槽と、表面上に前記溶融ガラスが連続的に供給される溶融金属が収容された、ボトム煉瓦及び前記ボトム煉瓦を覆うボトムケーシングを有する浴槽と、を備えたフロート板ガラスの製造装置において、前記ボトムケーシングの外表面に流体を噴射して前記外表面を冷却するノズルと、前記ノズルから前記ボトム煉瓦に伝達する振動を吸収する振動吸収手段と、を有することを特徴とするフロート板ガラスの製造装置を提供する。
【００１６】
本発明の態様によれば、ノズルからボトム煉瓦に伝達する振動を振動吸収手段によって吸収しながら溶融ガラスをガラスリボンに成形するので、ガラスリボンのボトム面に発生する気泡欠点を大幅に低減できる。
【００１７】
本発明の一態様によれば、前記ノズルを、前記ボトムケーシングに連結部材を介して直接又は間接的に支持するとともに、前記連結部材に振動吸収手段を設け、前記振動吸収手段によって前記ノズルの振動を吸収することが好ましい。
【００１８】
本発明の一態様によれば、前記ノズルは、前記ボトムケーシングに連結部材を介して直接又は間接的に支持され、前記連結部材に前記振動吸収手段が設けられていることが好ましい。
【００１９】
本発明によれば、ノズルをボトムケーシングに支持する連結部材に振動吸収手段を設けたので、ノズルからボトム煉瓦に伝達する振動を吸収できる。
【００２０】
また、本発明の一態様によれば、前記ノズルを、流体供給管を介して流体供給源に接続し、前記流体供給管を、振動吸収手段を介して前記浴槽のフロアに敷設し、前記振動吸収手段によって前記流体供給管の振動を吸収することが好ましい。
【００２１】
本発明の一態様によれば、前記ノズルは、流体供給管を介して流体供給源に接続され、前記流体供給管は、前記振動吸収手段を介して前記浴槽のフロアに敷設されていることが好ましい。
【００２２】
本発明によれば、流体供給管をフロアに振動吸収手段を介して敷設することにより、流体供給管の振動がノズルに伝達するのを抑制でき、結果としてノズルから連結部材に伝達する振動を抑制できる。これにより、連結部材に設けた振動吸収手段によって、ノズルの振動を確実に吸収できる。
【００２３】
更に、本発明の一態様によれば、前記流体は、空気、空気と水との混合物、又は水であることが好ましい。
【００２４】
更にまた、本発明の一態様によれば、前記振動吸収手段は防振ゴムであり、前記防振ゴムの基材ゴムには耐熱性組成物が配合されていることが好ましい。
【００２５】
ノズルが配置されている環境は、ボトムケーシングからの輻射熱によって高温環境であるため、振動吸収手段として好適な防振ゴムを使用する場合には、防振ゴムの基材ゴムにシリカゲル、カーボン等の耐熱組成物を配合することが、振動吸収機能を安定的に持続できる点で好ましい。
【発明の効果】
【００２６】
本発明に係るフロート板ガラスの製造方法及びフロート板ガラスの製造装置によれば、ノズルからボトム煉瓦に伝達する振動を振動吸収手段によって吸収しながら溶融ガラスをガラスリボンに成形するので、ガラスリボンのボトム面に発生する気泡欠点を大幅に低減できる。
【図面の簡単な説明】
【００２７】
【図１】本発明のフロート成形板ガラスの製造方法の実施形態を示す概略側方断面図
【図２】図１のＡ−Ａ線に沿った断面図であり振動吸収構造体の第１の形態を示す製造装置の断面図
【図３】振動吸収構造体の第２の形態を示す製造装置の断面図
【図４】振動吸収構造体の第３の形態を示す製造装置の断面図
【発明を実施するための形態】
【００２８】
以下、図面に従って本発明に係るフロート板ガラスの製造方法及びフロート板ガラスの製造装置の好ましい実施の形態について詳説する。
【００２９】
図１は、本発明のフロート板ガラスの製造装置１００の実施形態を示す断面図である。図２は、図１のＡ−Ａ線に沿った製造装置１００の断面図であり、振動吸収構造体の第１の形態を示している。なお、図１及び図２において、製造装置１００の装置構成を分かり易く説明するために、製造装置１００の構成部材及びガラスリボン１４の形状をそれぞれ誇張して示している。
【００３０】
フロート成形板ガラスは、図１、図２に示した製造装置１００によって以下に示す方法で製造される。まず、図１に示すガラス原料１１を溶解槽１０に投入して溶融ガラス１２を得る。次に、浴槽２０に収容された溶融金属１３の表面上に溶融ガラス１２を連続的に供給する。次いで、供給された溶融ガラス１２を溶融金属１３の表面に沿って上流側から下流側（図１の左側から右側の方向）に流動させ、帯板状のガラスリボン１４にフロート成形する。ガラスリボン１４は浴槽２０の出口から、不図示のリフトアウトローラによって取り出され、その後、徐冷炉（不図示）にて徐冷された後、洗浄されて所定の大きさの板ガラスに切断される。溶融金属１３は溶融錫である。
【００３１】
図１では、溶解槽１０にて得られた溶融ガラス１２を浴槽２０に直接供給しているが、本発明はこれに限定されない。溶解槽１０で得られた溶融ガラス１２を、溶融ガラス１２内に含まれている気泡を脱泡する脱泡装置、溶融ガラス１２を攪拌して均質化する攪拌装置等を介して浴槽２０に供給してもよい。
【００３２】
浴槽２０は、複数の煉瓦２１と、煉瓦２１の外表面を覆うケーシング２２とを備え、浴槽２０内に溶融金属１３が満たされている。本願明細書では、浴槽２０の炉床を構成している複数の煉瓦をボトム煉瓦２１Ａと称し、ボトム煉瓦２１Ａの外表面を覆うケーシングをボトムケーシング２２Ａと称する。
【００３３】
煉瓦２１の材料は、溶融金属１３に対して反応性の低い材料、又は反応性がない材料、及び高温耐性のある材料であればよく、アルミナ、シリマナイト（珪線石）、粘土質等を例示できる。
【００３４】
ボトムケーシング２２Ａは、その材料に特に限定されないが、例えば鉄、又はステンレス鋼等の金属材料で構成されている。
【００３５】
ボトムケーシング２２Ａの下方には、ボトムケーシング２２Ａを冷却するための流体供給装置３０が配置されている。
【００３６】
流体供給装置３０は、流体供給機（流体供給源）３１、及び供給管３２から構成される。流体供給機３１は、ボトムケーシング２２Ａの外表面２２Ｂを冷却する流体を供給する装置である。流体供給機３１から供給された流体は、後述する供給管３２を介してボトムケーシング２２Ａの外表面２２Ｂに向けて噴射される。
【００３７】
使用する流体は、ボトムケーシング２２Ａの外表面２２Ｂを冷却できるものであれば特に限定されず、空気、水、又は空気と水との混合物であってもよい。従来のフロート板ガラスの製造装置への適用の容易性から、流体は空気であることが好ましい。また、流体が空気の場合、流体供給機３１はブロアとなる。
【００３８】
供給管３２は、主管であるダクト（流体供給管）３２Ａと複数本のノズルユニット３２Ｂとから構成される。ダクト３２Ａは、浴槽２０の長手方向（ガラスリボン１４の流動方向）に沿って配置され、その一端が流体供給機３１に接続されている。ノズルユニット３２Ｂは、浴槽２０の長手方向に沿ってダクト３２Ａから分岐し、更に図２の如く浴槽２０の幅方向に沿って４本のノズル３２Ｃに分岐されている。ノズル３２Ｃの噴射口３２Ｄは、ボトムケーシング２２Ａの外表面２２Ｂに対向して配置されている。流体供給機３１から供給された流体は、ダクト３２Ａを通過してノズルユニット３２Ｂに供給された後に、各ノズル３２Ｃの噴射口３２Ｄから、ボトムケーシング２２Ａの外表面２２Ｂに向けて噴射される。これによって、ボトムケーシング２２Ａの外表面２２Ｂが冷却される。
【００３９】
なお、供給管３２の構成は上記構成に限定されるものではない。すなわち、浴槽２０の長手方向に沿って配置するノズルユニット３２Ｂを、浴槽２０の長手方向の全域に亘って配置しなくてもよい。例えばノズルユニット３２Ｂを、浴槽２０の上流側（図１中の左側）に偏って配置させてもよい。ボトム煉瓦２１Ａの目地に存在する溶融金属から発生する気泡は、浴槽２０の上流側の溶融金属から多く発生するため、ノズルユニット３２Ｂを上流側に偏って配置することで、気泡の発生を効率的に抑制できる。
【００４０】
また、ノズルユニット３２Ｂの本数は、気泡の発生を抑制できれば特に限定されず、１本でもよいし複数本でもよい。浴槽２０の長手方向に沿ったノズルユニット３２Ｂの分岐間隔も特に限定されず、一定間隔でもよいし不定間隔でもよい。
【００４１】
浴槽２０の幅方向に分岐している複数本（図２では４本）のノズル３２Ｃは末広がりの形状で分岐しているので、ボトムケーシング２２Ａの外表面２２Ｂの幅方向の温度分布を均一にできる。
【００４２】
また、浴槽２０の幅方向のノズル３２Ｃの本数は、浴槽２０の幅方向の温度分布を均一にできれば特に限定されない。また、浴槽２０の幅方向のノズル３２Ｃの分岐間隔は特に限定されず、一定間隔でもよいし不定間隔でもよい。
【００４３】
更に、図１に示すように浴槽２０の長手方向に沿って配置されたノズルユニット３２Ｂは、隣接するノズルユニット３２Ｂ、３２Ｂ同士が金属製の棒状体３４によって連結されて、浴槽２０の長手方向におけるノズルユニット３２Ｂの剛性が高められている。棒状体３４の連結位置は、図２の如くノズル３２Ｃに分岐する手前の直管３２Ｅに溶接等によって固着することが好ましい。
【００４４】
また、図２に示すように浴槽２０の幅方向に配置されたノズル３２Ｃは、隣接するノズル３２Ｃ、３２Ｃ同士が金属製の棒状体３６によって連結されて、浴槽２０の幅方向におけるノズル３２Ｃの剛性が高められている。この棒状体３６も溶接等によって固着することが好ましい。
【００４５】
更に、実施の形態では、ボトムケーシング２２Ａのみを冷却する構成となっているが、これに限定されない。浴槽２０の側壁の煉瓦を覆っているサイドケーシング２２Ｃを冷却するための供給管を設けてもよい。サイドケーシング２２Ｃも冷却することによって、更に効果的に気泡欠陥を低減できる。
【００４６】
ところで、実施の形態の製造装置１００では、ノズル３２Ｃからの振動がボトムケーシング２２Ａを介してボトム煉瓦２１Ａに伝達するのを防止するために、すなわち、気泡欠点を削減するために、図２の如く防振ゴム等の振動吸収部材（振動吸収手段）３８を備えている。
【００４７】
つまり、ノズル３２Ｃは、金属製の連結部材４０を介してボトムケーシング２２Ａに直接支持され、又は金属製の連結部材４２を介して、ボトムケーシング２２Ａを支持する鋼材４４に支持されることにより、ボトムケーシング２２Ａに間接的に支持されている。そして、これらの連結部材４０、４２に振動吸収部材３８が設けられている。これによって、ノズル３２Ｃの振動は連結部材４０、４２に伝達されるが、振動吸収部材３８によって吸収（減衰）されるので、前記振動はボトム煉瓦２１Ａに伝達しない。
【００４８】
したがって、実施の形態の製造装置１００によれば、ノズル３２Ｃからボトム煉瓦２１Ａに伝達する振動を振動吸収部材３８によって吸収しながら溶融ガラス１２をガラスリボン１４に成形するので、ガラスリボン１４のボトム面に発生する気泡欠点を低減できる。
【００４９】
また、図１に示すように、ダクト３２Ａ及び流体供給機３１を、免震ゴム等の複数の振動吸収部材（振動吸収手段）４６を介して浴槽２０のフロア４８に敷設することが好ましい。この振動吸収部材４６によってダクト３２Ａ及び流体供給機３１の振動を吸収できるので、結果としてノズル３２Ｃから連結部材４０、４２に伝達する振動を小さくできる。これにより、連結部材４０、４２に設けた振動吸収部材３８によって、ノズル３２Ｃの振動を確実に吸収できる。
【００５０】
図３は、振動吸収構造体の第２の形態を示す製造装置１００の断面図である。図３によれば、ダクト３２Ａが連結部材５０を介してボトムケーシング２２Ａに直接支持され、又はダクト３２Ａが連結部材５２を介して鋼材４４に支持されており、連結部材５０、５２に振動吸収部材３８が設けられている。
【００５１】
図３の振動吸収構造体によれば、振動吸収部材３８によってダクト３２Ａの振動を吸収できるので、結果としてノズル３２Ｃから連結部材４０、４２に伝達する振動を小さくできる。よって、ガラスリボン１４のボトム面に発生する気泡欠点を低減できる。
【００５２】
図４は、振動吸収構造体の第３の形態を示す製造装置１００の断面図である。図４によれば、浴槽２０は、浴槽２０の底部に敷設された帯状の鉄板５４と複数本のＨ型鋼５６とによってフロア４８（図１参照）に設置されている。鉄板５４は、浴槽２０の長手方向に直交する方向に所定の間隔をもって敷設され、その鉄板５４の下面を支持するようにＨ型鋼５６が浴槽２０の長手方向に沿って敷設されている。
【００５３】
そして、ノズル３２Ｃは、ノズル３２Ｃ毎に連結部材５８を介してＨ型鋼５６に支持され、連結部材５８毎に振動吸収部材３８が設けられている。
【００５４】
図４の振動吸収構造体であっても、振動吸収部材３８によってノズル３２Ｃの振動を吸収できるので、ガラスリボン１４のボトム面に発生する気泡欠点を低減できる。
【００５５】
なお、振動吸収部材３８として防振ゴムを使用する場合には、防振ゴムの基材ゴムに耐熱性組成物を配合しておくことが好ましい。
【００５６】
ノズル３２Ｃが配置されている環境は、ボトムケーシング２２Ａからの輻射熱によって高温環境であるため、振動吸収部材３８として好適な防振ゴムを使用する場合には、防振ゴムの基材ゴムにシリカゲル、カーボン等の耐熱組成物を配合することが、振動吸収機能を安定的に持続できる点で好ましい。
【００５７】
また、振動吸収部材３８としてシリンダとピストンとを備えた流体ダンパを使用してもよい。前記液体ダンパを使用する場合には、振動を減衰させる方向を予め確認し、その方向に前記シリンダと前記ピストンとが相対的に伸縮動作するように液体ダンパを取り付けることが好ましい。
【産業上の利用可能性】
【００５８】
本発明の製造方法および製造装置によって得られる板ガラスは、ボトム面に気泡欠点が少ないため、ボトム面の研磨量を少なくすることができ、よって板ガラスの生産性が改善する。得られた板ガラスは、液晶表示装置等のディスプレイ用のガラス基板等として有用である。
【符号の説明】
【００５９】
１０…溶解槽、１１…ガラス原料、１２…溶融ガラス、１３…溶融金属、１４…ガラスリボン、２０…浴槽、２１…煉瓦、２１Ａ…ボトム煉瓦、２２…ケーシング、２２Ａ…ボトムケーシング、２２Ｂ…ボトムケーシングの外表面、２２Ｃ…サイドケーシング、３０…流体供給装置、３１…流体供給機、３２…供給管、３２Ａ…ダクト、３２Ｂ…ノズルユニット、３２Ｃ…ノズル、３２Ｄ…噴射口、３２Ｅ…直管、３４…棒状体、３６…棒状体、３８…振動吸収部材、４０…連結部材、４２…連結部材、４４…鋼材、４６…振動吸収部材、４８…フロア、５０…連結部材、５２…連結部材、５４…鉄板、５６…Ｈ型鋼、５８…連結部材、１００…製造装置
【図１】
2016147786.tif 000003
【図２】
2016147786.tif 000004
【図３】
2016147786.tif 000005
【図４】
2016147786.tif 000006